【手続補正書】
【提出日】平成18年7月20日(2006.7.20)
【手続補正１】
【補正対象書類名】明細書
【補正対象項目名】特許請求の範囲
【補正方法】変更
【補正の内容】
【特許請求の範囲】
【請求項１】  ７Ｈｚまたはそれ以下の共鳴振動数、および７０％未満、好ましくは６５％未満、特に６０％未満、例えば５０〜６０％のボール反発弾性を有する成形ポリウレタンフォームであって、該成形ポリウレタンフォームが、
ａ）  化学量論的過剰の１種類またはそれ以上のジイソシアネートまたはポリイソシアネートと、０.０２５ｍｅｑ／ｇ未満の不飽和および１０００Ｄａより大きい当量を有する１類類またはそれ以上の二価またはそれ以上の官能価の低内的不飽和ポリオキシアルキレンポリオールを主部分で含んで成る、平均内的不飽和０.０２５ｍｅｑ／ｇ未満を有するポリオール成分との反応によって製造されるイソシアネート末端プレポリマー；
を含んで成るポリウレタンまたはポリウレタン/ウレア形成組成物と、
ｂ）  水および必要に応じて低分子量アミンまたはアルカノールアミンを含んで成る活性剤流れ；
とを、任意に
ｃ）  ａ）とｂ）の反応を促進する１種類またはそれ以上の触媒；
の存在下において、
密閉型において反応させることによって製造される、成形ポリウレタンフォーム。
【請求項２】  請求項１に記載の成形ポリウレタンフォームの製造法であって、該方法が、
ａ）  化学量論的過剰の１種類またはそれ以上のジイソシアネートまたはポリイソシアネートと、０.０２５ｍｅｑ／ｇ未満の不飽和および１０００Ｄａより大きい当量を有する１類類またはそれ以上の二価またはそれ以上の官能価の低内的不飽和の実質的なポリオキシプロピレンポリオールを主部分で含んで成る、平均内的不飽和０.０２５ｍｅｑ／ｇ未満を有するポリオール成分との反応によって製造される、イソシアネートを末端基とする低内的不飽和プレポリマー；
を含んで成るポリウレタンまたはポリウレタン/ウレア形成組成物と、
ｂ）  水および必要に応じて低分子量アミンまたはアルカノールアミンを含んで成る活性剤流れ；
とを、任意に
ｃ）  ａ）とｂ）の反応を促進する１種類またはそれ以上の触媒の有効量；
の存在下において、
密閉型において反応させることを含んで成る方法。
【請求項３】  イソシアネート末端プレポリマーと水流との反応による成形ポリウレタンフォームの製造方法であって、その方法における改良が、
ａ）  主モル部の水を含んで成る、第一活性剤流れ、
ｂ）  １種類またはそれ以上の有機ジイソシアネートまたはポリイソシアネートを含んで成る、第二イソシアネート流れ、
ｃ）  １種類またはそれ以上のイソシアネート末端プレポリマーを含んで成る第三低固体プレポリマー流れであって、該プレポリマーが、該低固体プレポリマー流れの該プレポリマーに含有されるポリオールの重量に基づいて０重量％〜１０重量％の分散相ポリマー固形分を有する、第三低固体プレポリマー流れ、
ｄ）  １種類またはそれ以上のイソシアネート末端プレポリマーを含んで成る第四高固体プレポリマー流れであって、該第四流れが、該高固体プレポリマー流れに含有されるポリオールの重量に基づいて１５重量％〜６０重量％の分散相ポリマー固体を含有する、第四高固体プレポリマー流れ、
を含む４つの反応性流れを、ミックスヘッドに供給し；
該第一活性剤流れの部分、および該第二、第三、および第四流れの少なくとも２つを、該ミックスヘッドに導入し；
該ミックスヘッドにおいて該流れを混合して、反応性ポリウレタンフォーム混合物を形成し；
該反応性ポリウレタンフォーム混合物を型に導入し；および
該型からポリウレタンフォームを取り出す；
ことを含んで成る方法。
【請求項４】  種々の物理化学的特性を有する２種類またはそれ以上の成形ポリウレタンフォームを単一ミックスヘッドから製造する方法であって、該方法が、
１）  ａ）  下記の１つまたはそれ以上の活性剤流れ：
ａ）ｉ）  主モル部の水を含んで成る、第一活性剤流れ、および
ａ）ｉｉ）  該第一活性剤流れと異なる、主モル部の水を含んで成る、代替的第一活性剤流れ、
（該１つまたはそれ以上の活性剤流れを、少なくとも１つのポリウレタン触媒の存在下において、該ミックスヘッドに供給する）
ｂ）  下記の２つまたはそれ以上のイソシアネート官能性流れ：
ｂ）ｉ）  １種類またはそれ以上の有機ジイソシアネートまたはポリイソシアネートを含んで成る第二イソシアネート流れ、
ｂ）ｉｉ）  １種類またはそれ以上のイソシアネート末端プレポリマーを含んで成る第三低固体プレポリマー流れであって、該プレポリマーが、該低固体プレポリマー流れの該プレポリマーに含有されるポリオールの重量に基づいて０重量％〜約１０重量％の分散相ポリマー固形分を有する、第三低固体プレポリマー流れ、
ｂ）ｉｉｉ)  １種類またはそれ以上のイソシアネート末端プレポリマーを含んで成る第四高固体プレポリマー流れであって、該第四流れが、該高固体プレポリマー流れに含有されるポリオールの重量に基づいて１５重量％〜６０重量％の分散相ポリマー固体を含有する、第四高固体プレポリマー流れ、
（該２つまたはそれ以上のイソシアネート反応性流れの少なくとも１つを、ｂ）ｉｉ）またはｂ）ｉｉｉ)から選択する）
をミックスヘッドに供給し；
２）  該ミックスヘッドにおいて、ａ）ｉ）、ａ）ｉｉ）、またはａ）ｉ）およびａ）ｉｉ）の両方から誘導される活性剤流れの部分と、１つまたはそれ以上のイソシアネート反応性流れｂ）ｉ）、ｂ）ｉｉ）、またはｂ）ｉｉｉ)（該１つまたはそれ以上のイソシアネート反応性流れの少なくとも１つがプレポリマー含有流れｂ）ｉｉ）またはｂ）ｉｉｉ)である）とを混合して、反応性ポリウレタンフォーム混合物を形成し；
３）  該反応性ポリウレタンフォーム混合物を型に導入し；
４）  第一の組の物理化学的特性を有する第一成形ポリウレタンフォームを、該型から取り出し；および
５）  工程１）において供給されるａ）ｉ）〜ｂ）ｉｉｉ)の流れの供給を変化させずに、工程２）において該ミックスヘッドで混合されるａ）ｉ）、ａ）ｉｉ）、ｂ）ｉ）、ｂ）ｉｉ）、およびｂ）ｉｉｉ)の流れの相対比率を変化させ、工程２）〜４）を反復して、該第一成形ポリウレタンフォームと異なる物理化学的特性を有する第二成形ポリウレタンフォームを取り出す；
ことを含んで成る方法。
【手続補正２】
【補正対象書類名】明細書
【補正対象項目名】００１３
【補正方法】変更
【補正の内容】
【００１３】
本発明のポリウレタン成形フォームは、１種類またはそれ以上の内的不飽和（または固有不飽和）イソシアネート末端プレポリマーの水/アミン連鎖延長によって製造される。イソシアネート末端プレポリマーに関する「低い内的不飽和」という用語は、化学量論的に過剰のジイソシアネートまたはポリイソシアネートと低い内的不飽和ポリオールとを反応させることによって製造されるプレポリマーを意味する。「低い内的不飽和ポリオール」という用語は、０.０２５ｍｅｑ／ｇ未満の平均の不可避または「内的」不飽和を有する、ポリオキシアルキレンポリオールまたはそれらの混合物、好ましくは主としてオキシプロピレン残基を含有するポリオールを意味する。内的不飽和は、好ましくは０.０２０ｍｅｑ／ｇ未満、より好ましくは０.０１５ｍｅｑ／ｇ未満、最も好ましくは０.０１０ｍｅｑ／ｇ未満、即ち０.００２〜０.００８ｍｅｑ／ｇである。「内的」不飽和は、「誘発された」不飽和、即ち、ポリオールの製造の間にまたは後に意図的にポリオールに付加されて、ポリマーポリオールの製造に必要な反応性不飽和部位を与える不飽和と区別しなければならない。低い内的不飽和を有するポリオールの製造は当分野の技術水準の範囲である。米国特許第５４７０８１３号、第５４８２９０８号、第５７１２２１６号、第５６２７１２２号、および第５５４５６０１号に開示されているような複金属シアン化物触媒を使用して製造するのが好ましい。
【手続補正３】
【補正対象書類名】明細書
【補正対象項目名】００３９
【補正方法】変更
【補正の内容】
【００３９】
下記実施例において、ポリオールＡは、ヒドロキシル価３１、不飽和約０.０５ｍｅｑ／ｇ、および１６重量％ポリオキシエチレンキャップを有する従来の（塩基）触媒ポリオキシプロピレントリオールであり；ポリオールＢは、ヒドロキシル価２８、不飽和０.００５ｍｅｑ／ｇを有する低内的不飽和トリオールであり、２０重量％のランダム内部オキシエチレン残基を含有し、それの１５重量％が４５：５５のオキシエチレン対オキシプロピレンの重量比を有するランダム外部ブロックとして存在する。ポリオールＣは、不飽和０.０３５ｍｅｑ／ｇおよび１９重量％ポリオキシエチレンキャップを有する３５ヒドロキシル価の従来のように触媒されるトリオール中での、３５：６５のアクリロニトリルおよびスチレンの４０重量％固形物への現場重合によって製造されるポリマーポリオールであり；ポリオールＤは、ポリオールＣと同様のポリマーポリオールであり、ベースポリオールがヒドロキシル価２８、不飽和０.００４ｍｅｑ／ｇを有し、ポリオールＢと同様に分布した２０重量％ランダム内部オキシエチレン残基を含有する低内的不飽和トリオールである。
【手続補正４】
【補正対象書類名】明細書
【補正対象項目名】００４０
【補正方法】変更
【補正の内容】
【００４０】
本明細書に示されている振動データは、図１に示す実験室規模の試験によって測定し、この装置からのデーターの例が図２に示されている。この試験において、フォームサンプルを、サーボ油圧作動式ベースプレート１（MTS Corp.,Minneapolis, MN）の上に置き、マス（mass）３をフォーム５の上に可動的に載せる。マスは２２.７ｋｇであり、標準IFD圧子の先と同じ直径（２００mm）であった。電源９によって作動する加速度計７（PCB Piezoelectronics）で加速度を測定し、データ取得モジュール１１によってデータを取得し、コンピューター１３で実時間で分析し記録した。１５０秒で１Ｈｚから１６Ｈｚへの振動数スイープ（sweep）を行うように、サーボ油圧作動装置をプログラミングした。スイープの間に、振動数が増加するとともに振幅が減少して、０.２ｇの一定ピークインプット加速度（図２におけるＡ０）を維持した。伝達性（transmissivity）を、インプット（Ａ０）ピーク加速度で割った応答（Ａ）、即ち、
伝達性＝Ａ/Ａ０
として記録した。
【手続補正５】
【補正対象書類名】明細書
【補正対象項目名】００５１
【補正方法】変更
【補正の内容】
【００５１】
本発明を詳しく説明したが、本明細書に記載した本発明の意図および範囲を逸脱せず、本発明に多くの変更および改良を加えうることが当業者に明らかである。
本発明の好ましい態様は次のとおりである。
Ａ．  該ポリオール成分が、０.０１５ｍｅｑ／ｇまたはそれ以下、好ましくは０.０１０ｍｅｑ／ｇまたはそれ以下の不飽和を有する１種類またはそれ以上の低内的不飽和ポリオキシプロピレンポリオールを８０重量％を越えて含んで成る請求項１に記載の成形ポリウレタンフォーム。
Ｂ．  該活性剤流れが、水およびジエタノールアミンを含んで成る請求項１またはＡ項に記載の成形ポリウレタンフォーム。
Ｃ．  該ポリオール成分が、１種類またはそれ以上の鎖延長剤、あるいは分子量１０００Ｄａ未満のイソシアネート反応性ポリオキシアルキレンオリゴマーを少量部分でさらに含んで成る請求項１およびＡ〜Ｂ項のいずれかに記載の成形ポリウレタンフォーム。
Ｄ．  該ポリオール成分が、ポリマーポリオールをさらに含んで成る請求項１およびＡ〜Ｃ項のいずれかに記載の成形ポリウレタンフォーム。
Ｅ．  該ポリマーポリオールが、低内的不飽和ポリマーポリオールを含んで成るＤ項に記載の成形ポリウレタンフォーム。
Ｆ．  少なくとも１つの該１種類またはそれ以上の低内的不飽和ポリオキシアルキレンポリオールが、１.５重量％〜３０重量％のオキシエチレン残基も含有するポリオキシプロピレンポリオールを含んで成る請求項１およびＡ〜Ｅ項のいずれかに記載の成形ポリウレタンフォーム。
Ｇ．  該ポリオール成分が０.０１５ｍｅｑ／ｇ以下の平均不飽和を有するように、０.０１０ｍｅｑ／ｇ未満の内的不飽和を有する１種類またはそれ以上の低内的不飽和ポリマーポリオールを、該ポリオール成分が含んで成る請求項１およびＡ〜Ｆ項のいずれかに記載の成形ポリウレタンフォーム。
Ｈ．  該活性剤流れが、水、アルカノールアミン、および必要に応じて少ないモルパーセントのジ第一級脂肪族グリコールまたはポリオールを含んで成る、請求項１およびＡ〜Ｇ項のいずれかに記載の成形ポリウレタンフォーム。
Ｉ．  請求項１およびＡ〜Ｈ項のいずれかに記載のフォームを主部分において含んで成る座席クッションを有する車両用座席。
Ｊ．  該座席が、スプリングサスペンションを有さないディープフォーム座席であるＩ項に記載の車両用座席。
Ｋ．  反応物または生成物が請求項１およびＡ〜Ｈ項のいずれかにおいて定義される請求項２に記載の方法。
Ｌ．  該低固体プレポリマー流れのプレポリマー、および該高固体プレポリマー流れのプレポリマー中の、１０００Ｄａより大きい当量を有する全てのポリオールが、低内的不飽和ポリオールである請求項３に記載の方法。
Ｍ．  単一の流れの配合構成を変化させずに、ａ）〜ｄ）の流れの１つまたはそれ以上の比率を変化させることによって、フォームの物理化学的特性を変化させる請求項３またはＬ項に記載の方法。
Ｎ．  ａ）〜ｄ）の流れを反応させてポリウレタン/ウレアフォームを形成し、該フォームを硬化した後に、硬化したフォームが、７Ｈｚ未満の共鳴振動数、７０未満のボール反発弾性を有する請求項３、Ｌ項またはＭ項に記載の方法。